(57)【要約】【課題】本発明は、乳酸を主成分とする重合体からなる粒子であって、微小な孔を有する多孔質体（ポリ乳酸多孔質粒子）、および当該ポリ乳酸多孔質粒子の製造方法に関する。【解決手段】本発明のポリ乳酸多孔質粒子の製造方法は(i)ポリ乳酸と、ポリ乳酸の良溶媒である第１溶媒とを混合し、当該混合物を加熱して溶融する溶融工程；および(ii)前記溶融工程によって得られた溶融液を、ポリ乳酸が結晶化する温度で冷却する冷却工程を含む。本発明のポリ乳酸多孔質粒子の多孔構造を構成する孔の平均孔径は０．２７μｍ〜１．４μｍの範囲であり、その平均粒子径は９９〜７００μｍの範囲である。【選択図】図１
2009242728.tif 000002
【特許請求の範囲】
【請求項１】
ポリ乳酸多孔質粒子の製造方法であって、下記(i)および(ii)の工程を含むことを特徴とする製造方法：
(i)ポリ乳酸と、ポリ乳酸の良溶媒である第１溶媒とを混合し、当該混合物を加熱して溶融する溶融工程；
(ii)前記溶融工程によって得られた溶融液を、ポリ乳酸が結晶化する温度で冷却する冷却工程。
【請求項２】
(iii)上記冷却工程後の溶融液からポリ乳酸の結晶を分離する分離工程をさらに含む、請求項１に記載のポリ乳酸多孔質粒子の製造方法。
【請求項３】
(iv)上記分離工程によって得られたポリ乳酸の結晶と、ポリ乳酸の溶解度に比して第１溶媒の溶解度が高い第２溶媒とを接触させ、ポリ乳酸の結晶を洗浄する洗浄工程をさらに含む、請求項２に記載のポリ乳酸多孔質粒子の製造方法。
【請求項４】
(v)上記洗浄工程後のポリ乳酸の結晶を乾燥する乾燥工程をさらに含む、請求項３に記載のポリ乳酸多孔質粒子の製造方法。
【請求項５】
請求項１ないし４のいずれか１項に記載のポリ乳酸多孔質粒子の製造方法によって得られるポリ乳酸多孔質粒子。
【請求項６】
多孔構造を構成する孔の平均孔径が０．２７μｍ〜１．４μｍの範囲であることを特徴とするポリ乳酸多孔質粒子。
【請求項７】
球状である請求項６に記載のポリ乳酸多孔質粒子。
【請求項８】
平均粒子径が９９〜７００μｍの範囲である請求項６または７に記載のポリ乳酸多孔質粒子。
【請求項９】
結晶化度が５０％以上である請求項６ないし８のいずれか１項に記載のポリ乳酸多孔質粒子。
【請求項１０】
ポリ乳酸多孔質粒子の粒子径の変動係数が２５％以下である、請求項６ないし９のいずれか１項に記載のポリ乳酸多孔質粒子。
【請求項１１】
請求項５ないし１０のいずれか１項に記載のポリ乳酸多孔質粒子からなる、医療用基材。
【発明の詳細な説明】
【技術分野】
【０００１】
本発明は、乳酸を主成分とする重合体からなる粒子であって、微小な孔を有する多孔質体（ポリ乳酸多孔質粒子）、および当該ポリ乳酸多孔質粒子の製造方法に関する。
【背景技術】
【０００２】
ポリ乳酸は生分解性プラスチックとして種々の分野での利用が期待されている。近年、ポリ乳酸を医薬除放制御や生体組織再生用の足場として利用すべく、ポリ乳酸の多孔質化が行われている。ポリ乳酸の多孔質体の製造方法としては、例えば、特許文献１、特許文献２、および非特許文献１に記載された方法が知られている。
【０００３】
特許文献１には、乳酸を主成分とする重合体（Ａ）と、水溶性のポリアルキレンエーテルと乳酸との共重合体（Ｂ）とを溶媒に溶解させた溶液をキャストし乾燥してフィルム状固形物を調製し、当該フィルム状固形物を水やアルコール類などの液に浸漬して当該液にフィルム状固形物中の前記共重合体（Ｂ）を溶出させることによって、多孔質体を製造する方法が記載されている。上記方法によって製造された多孔質体は、乳酸を主成分とする重合体からなり、平均孔径１〜３０μｍの連通孔を有するフィルム状のポリ乳酸多孔質体である。
【０００４】
また特許文献２には、生体吸収性高分子（ポリ乳酸等）が有機溶媒に溶解された溶液に粒子径が１００〜２０００μｍの粒子状物質を略均一に混合し、凍結および乾燥して高分子体を調製し、当該高分子体を粉砕し、さらに生体吸収性高分子を溶解しない液で粒子状物質を溶解し取り除いて生体吸収性高分子の多孔質体、当該多孔質体からなるブロック状の細胞工学用支持体を製造する方法が記載されている。上記方法によって製造された生体吸収性高分子の多孔質体は、１００〜３０００μｍの粒子径の顆粒状多孔質物質で、孔径が５〜５０μｍの不定形な連続孔が立体的な網目構造中に断面積中の２０〜８０％を占めるものである。
【０００５】
また非特許文献１には、ポリ乳酸の1，4-Dioxane溶液の凍結過程で生じる1，4-Dioxaneの結晶をテンプレートとしてポリ乳酸の多孔構造体を作製する方法が開示されている。1，4-Dioxaneは０℃で昇華性を有するため、ポリ乳酸の1，4-Dioxane溶液を真空凍結乾燥することによって、1，4-Dioxaneが昇華し、1，4-Dioxaneが存在していた場所が空隙となって連続気孔構造が作製される。上記方法によって製造されたポリ乳酸の多孔構造体は、同一方向を向いた柱状の空間が並んだ様な構造をしており、その開口部の孔径は１０〜６０μｍ程度である。
【特許文献１】特開２００６−３０６９８３号公報（公開日：平成１８年（２００６）１１月９日）
【特許文献２】特開２００６−１３６６７３号公報（公開日：平成１８年（２００６）６月１日）
【非特許文献１】化学工学会第３９回秋季大会講演要旨集、K214、社団法人  化学工学会、（2007）
【発明の開示】
【発明が解決しようとする課題】
【０００６】
特許文献１に記載されている方法によって製造されたポリ乳酸多孔質体は、平均孔径１〜３０μｍの連通孔を有するフィルム状のポリ乳酸多孔質体である。しかし、上記ポリ乳酸多孔質体は、その孔径が１〜３０μｍであり、医薬除放制御や生体組織再生用の足場として利用するためにはその孔径が大きすぎる。また上記ポリ乳酸多孔質体の形状がフィルム状であるため、その用途が限られる。
【０００７】
また特許文献２に記載された方法によって製造された生体吸収性高分子の多孔質体は、１００〜３０００μｍの粒子径の顆粒状多孔質物質で、孔径が５〜５０μｍの不定形な連続孔が立体的な網目構造中に断面積中の２０〜８０％を占めるものである。よって、特許文献１に記載されたポリ乳酸多孔質体と同様、医薬除放制御や組織再生用の足場として利用するためにはその孔径が大きすぎるという欠点を上記多孔質体は有している。また上記多孔質体は物理的に破砕して製造されるため、粒子径を均一にすることは困難であり、粒子径が均一な多孔質体を得るためには、篩などを利用する必要がある。また物理的な破砕では粒子を微小化するのには限界がある。さらに物理的破砕によって、多孔構造が破壊されてしまう恐れもある。
【０００８】
また非特許文献１に記載された方法によって製造されたポリ乳酸の多孔構造体は、同一方向を向いた柱状の空間が並んだ様な構造をしており、その開口部の孔径は１０〜６０μｍ程度である。よって、特許文献１および２に記載されたポリ乳酸多孔質体と同様、医薬除放制御や組織再生用の足場として利用するためにはその孔径が大きすぎるという欠点を上記多孔質体は有している。
【０００９】
したがって、従来公知のポリ乳酸の多孔質体は、医薬除放制御や生体組織再生用の足場として利用するに際し、十分に満足できるものとはなっていなかった。そこで本発明は、医薬除放制御や生体組織再生用の足場として利用する際に好適な数１００ナノメートルから数マイクロメートルオーダーの微細孔を有するポリ乳酸多孔質粒子を提供するとともに、当該ポリ乳酸多孔質粒子の簡便な製造方法を提供することを目的とした。
【課題を解決するための手段】
【００１０】
本発明者らは、上記課題を解決するために鋭意検討を行った結果、以下に示す本発明にかかる方法によって、上記課題が解決し得ることを発見し本発明を完成させるに至った。
【００１１】
すなわち本発明にかかるポリ乳酸多孔質粒子の製造方法は、上記課題を解決するために、ポリ乳酸多孔質粒子の製造方法であって、下記(i)および(ii)の工程を含むことを特徴としている。
(i)ポリ乳酸と、ポリ乳酸の良溶媒である第１溶媒とを混合し、当該混合物を加熱して溶融する溶融工程。
(ii)前記溶融工程によって得られた溶融液を、ポリ乳酸が結晶化する温度で冷却する冷却工程。
【００１２】
また本発明にかかるポリ乳酸多孔質粒子の製造方法は、下記(iii)の工程をさらに含む方法であってもよい。
(iii)上記冷却工程後の溶融液からポリ乳酸の結晶を分離する分離工程。
【００１３】
また本発明にかかるポリ乳酸多孔質粒子の製造方法は、下記(iv)の工程をさらに含む方法であってもよい。
(iv)上記分離工程によって得られたポリ乳酸の結晶と、ポリ乳酸の溶解度に比して第１溶媒の溶解度が高い第２溶媒とを接触させ、ポリ乳酸の結晶を洗浄する洗浄工程。
【００１４】
また本発明にかかるポリ乳酸多孔質粒子の製造方法は、下記(v)の工程をさらに含む方法であってもよい。
(v)上記洗浄工程後のポリ乳酸の結晶を乾燥する乾燥工程。
【００１５】
一方、本発明にかかるポリ乳酸多孔質粒子は多孔構造を構成する孔の平均孔径が０．２７μｍ〜１．４μｍの範囲であることを特徴としている。
【００１６】
また本発明にかかるポリ乳酸多孔質粒子は、球状であることが好ましい。
【００１７】
また本発明にかかるポリ乳酸多孔質粒子は、平均粒子径が９９〜７００μｍの範囲であることが好ましい。
【００１８】
また本発明にかかるポリ乳酸多孔質粒子は、結晶化度が５０％以上であることが好ましい。
【００１９】
また本発明にかかるポリ乳酸多孔質粒子は、ポリ乳酸多孔質粒子の粒子径の変動係数が２５％以下であることが好ましい。
【００２０】
なお本発明にかかるポリ乳酸多孔質粒子は、ポリ乳酸多孔質粒子の製造方法によって得られるポリ乳酸多孔質粒子であってもよい。
【００２１】
また本発明は上記本発明にかかるポリ乳酸多孔質粒子からなる医療用基材をも包含する。
【００２２】
従来のポリ乳酸の多孔質の製造方法では、上記のような微小な孔を有するポリ乳酸多孔質粒子を製造することができなかった。本発明者らは、ポリ乳酸の結晶化挙動に着目して研究を進めた結果、上記のごとく特異な構造を有するポリ乳酸多孔質粒子を製造し得ることを発見し、本発明を完成するに至った。これまで、ポリ乳酸の結晶化の過程を利用することによって上記のようなポリ乳酸多孔質粒子を製造し得るなどということは知られておらず、また当業者であっても容易に相当し得るものではない。また得られたポリ乳酸多孔質粒子は特異な構造を有し極めて有用である。
【発明の効果】
【００２３】
本発明によれば、医薬除放制御や生体組織再生用の足場として利用する際に好適な数１００ナノメートルから数マイクロメートルオーダーの微細孔を有するポリ乳酸多孔質粒子を、極めて簡便な方法で作製することができるようになった。本発明にかかる製造方法は、微細な球状のポリ乳酸多孔質粒子が得られる点、並びに、冷却工程における温度、溶融液中のポリ乳酸の濃度、ポリ乳酸の溶媒等を制御することによって、ポリ乳酸多孔質体における粒子径や孔径を制御することができる点において特に優れている。
【発明を実施するための最良の形態】
【００２４】
本発明の実施の一形態について説明すれば、以下のとおりである。なお、本発明はこれに限定されるものではない。なお、本明細書中に記載された非特許文献および特許文献の全てが、本明細書中において参考として援用される。また本明細書中の「〜」は「以上、以下」を意味し、例えば明細書中で「★〜☆」と記載されていれば「★以上、☆以下」を示す。
【００２５】
＜１．本発明のポリ乳酸多孔質粒子＞
本発明はポリ乳酸多孔質粒子に関する。本発明の説明において「ポリ乳酸多孔質粒子」とは、ポリ乳酸からなる粒子状の多孔質を意味する。また「ポリ乳酸」とは乳酸を主成分とする重合体を意味し、「乳酸を主成分とする重合体」とはポリＬ−乳酸、ポリＤ−乳酸、ポリＤ／Ｌ乳酸などのポリ乳酸ホモポリマー、およびそれらにエステル結合を形成し得る重合材料を共重合させた共重合体であって、共重合体中の乳酸由来の成分が９０％以上のものを意味する。
【００２６】
本発明のポリ乳酸多孔質粒子は、多孔構造を構成する孔の平均孔径が０．２７μｍ〜１．４μｍの範囲であることを特徴としている。発明のポリ乳酸多孔質粒子の開口形状は特に限定されるものではなく、円形状、楕円形状、正方形状、長方形状、六角形状などのいかなる形状であってもよい。ここで「孔径」は、孔の開口形状に対する最大内接円の直径が意図され、例えば、孔の開口形状が実質的に円形状である場合はその円の直径が意図され、実質的に楕円形状である場合はその楕円の短径が意図され、実質的に正方形状である場合はその正方形の辺の長さが意図され、実質的に長方形状である場合はその長方形の短辺の長さが意図される。また「平均孔径」は、無作為に選択された複数の孔の孔径を顕微鏡で観察して計測し、その平均値を計算することによってもとめられる。測定する孔の数は特に限定されるものではないが、例えば１０個以上が好ましく、２０個以上がさらに好ましい。
【００２７】
また本発明の一実施形態においては、ポリ乳酸多孔質粒子の多孔構造を構成する孔の孔径の変動係数〔＝標準偏差÷平均値×１００（％）〕は６０％以下（５０％以下であることが好ましく、４０％以下であることがさらに好ましい。）すなわち、本発明のポリ乳酸多孔粒子は、均一な孔径を有する孔によってその多孔構造が構成されていることがわかる。よって、本発明のポリ乳酸多孔質粒子は、医薬除放制御や生体組織再生用の足場として利用する際に、安定した性能を発揮し得るものであるといえる。
【００２８】
また本発明のポリ乳酸多孔質粒子の形状は特に限定されるものではないが、ドラッグデリバリーシステムへの応用を考慮した場合においては、本発明のポリ乳酸多孔質粒子の形状は、球状であることが好ましい。ここで「球状」とは、真の球状のみならず、略球状をも含む意味である。「略球状」とは、その断面が、扁平率９０％以内の楕円となるように球が扁平した形状を意味する。
【００２９】
また本発明のポリ乳酸多孔質粒子の粒子径は特に限定されるものではないが、一実施形態においてはその平均粒子径が９９〜７００μｍの範囲である。本発明のポリ乳酸多孔質粒子の粒子径は、ポリ乳酸多孔質粒子を顕微鏡によって観察し、その二次元形状に対する最大内接円の直径を測定すればよい。例えば、ポリ乳酸多孔質粒子の二次元形状が実質的に円形状である場合はその円の直径が意図され、実質的に楕円形状である場合はその楕円の短径が意図され、実質的に正方形状である場合はその正方形の辺の長さが意図され、実質的に長方形状である場合はその長方形の短辺の長さが意図される。また「平均粒子径」は、無作為に選択された複数の粒子の粒子径を顕微鏡で観察して計測し、その平均値を計算することによってもとめられる。測定する粒子の数は特に限定されるものではないが、例えば１０個以上が好ましく、２０以上がさらに好ましい。上記の他、動的光散乱法を用いて平均粒子径を求めることも可能である。
【００３０】
上記のごとく本発明のポリ乳酸多孔質粒子は、微細な粒子からなっている。本発明のポリ乳酸多孔質が微細な粒子からなることで、それを医薬除放制御用の基材として用いた場合、医薬を担持した本発明のポリ乳酸多孔質を体内に注射等で注入しやすくなるというメリットを享受できる。
【００３１】
また本発明の一実施形態においては、ポリ乳酸多孔質粒子の粒子径の変動係数〔＝標準偏差÷平均値×１００（％）〕は２５％以下であることが好ましく、２０％以下であることがさらに好ましく、１５％以下であることが最も好ましい。すなわち、本発明のポリ乳酸多孔質粒子は、均一な粒子径を有する粒子からなるものである。よって、本発明のポリ乳酸多孔質粒子は、医薬除放制御や生体組織再生用の足場として利用する際に、一定の性能を発揮し得るものであるといえる。
【００３２】
また本発明のポリ乳酸多孔質粒子の結晶化度は特に限定されるものではないが、一実施形態においては、本発明のポリ乳酸多孔質粒子の結晶化度は、５０％以上である（好ましくは６０％以上）であることが好ましい。本発明のポリ乳酸多孔質粒子の結晶化度が上記のとおり、高い結晶化度を有するものであることによって、ポリ乳酸多孔質粒子の靭性などの機械的強度が高くなる。それゆえ、本発明のポリ乳酸多孔質粒子を利用する場合において、その取り扱いが容易となり、より幅広い用途に利用可能となる。ポリ乳酸多孔質粒子の結晶化度の測定は、示差走査熱量測定法（ＤＳＣ法）により行うことができる。ＤＳＣ法を用いたポリ乳酸多孔質粒子の結晶化度の具体的な測定方法は、実施例における方法を適用することができる。
【００３３】
上記本発明のポリ乳酸多孔質粒子の用途は、特に限定されるものではないが、例えば、ドラッグデリバリーシステムにおける医薬の担体、再生医療等に用いられる生体組織培養用基材等の医療用基材として利用可能である。本発明のポリ乳酸多孔質粒子を医薬の担体として用いる場合には、所望の医薬を含む溶液に本発明のポリ乳酸多孔質粒子を浸漬し、ポリ乳酸多孔質粒子に医薬を担持させて使用すればよい。また本発明のポリ乳酸多孔質粒子を生体組織培養用基材として用いる場合には、生体組織培養液に本発明のポリ乳酸多孔質粒子を添加し、所定の条件で生体組織培養を行えばよい。
【００３４】
本発明のポリ乳酸多孔質粒子のその他の用途としては、例えば、固定化酵素のマトリックスや、環境水中の有害物質吸着剤として利用可能である。
【００３５】
上記した本発明のポリ乳酸多孔質粒子の製造方法は、特に限定されるものではないが、例えば、次項において説明される本発明にかかるポリ乳酸多孔質粒子の製造方法を用いて当該ポリ乳酸多孔質粒子を製造することができる。
【００３６】
＜２．本発明のポリ乳酸多孔質粒子の製造方法＞
本発明にかかるポリ乳酸多孔質粒子の製造方法（以下「本発明の製造方法」という）は、下記(i)および(ii)の工程を少なくとも含む製造方法である。
(i)ポリ乳酸と、ポリ乳酸の良溶媒である第１溶媒とを混合し、当該混合物を加熱して溶融する溶融工程。
(ii)前記溶融工程によって得られた溶融液を、ポリ乳酸が結晶化する温度で冷却する冷却工程。
【００３７】
本発明の製造方法には上記(i)および（ii）の工程の他に、下記(iii)の工程が含まれていてもよく、さらに下記(iv)の工程が含まれていてもよく、さらに下記(v)の工程が含まれていてもよい。
(iii)上記冷却工程後の溶融液からポリ乳酸の結晶を分離する分離工程。
(iv)上記分離工程によって得られたポリ乳酸の結晶と、ポリ乳酸の溶解度に比して第１溶媒の溶解度が高い第２溶媒とを接触させ、ポリ乳酸の結晶を洗浄する洗浄工程。
(v)上記洗浄工程後のポリ乳酸の結晶を乾燥する乾燥工程。
以下に、各工程を説明する。
【００３８】
（１）溶融工程
溶融工程は、ポリ乳酸と、ポリ乳酸の良溶媒である第１溶媒とを混合し、当該混合物を加熱して溶融する工程である。既述のとおり「ポリ乳酸多孔質粒子」とは、ポリ乳酸からなる粒子状の多孔質を意味する。また「ポリ乳酸」とは乳酸を主成分とする重合体を意味し、「乳酸を主成分とする重合体」とはポリＬ−乳酸、ポリＤ−乳酸、ポリＤ／Ｌ乳酸などのポリ乳酸ホモポリマー、およびそれらにエステル結合を形成し得る重合材料を共重合させた共重合体であって、共重合体中の乳酸由来の成分が９０％以上のものを意味する。
【００３９】
本工程で使用する第１溶媒はポリ乳酸の良溶媒であれば特に限定されるものではないが、１６０℃においてポリ乳酸を溶解度が高く、室温（２５℃）において溶解度が低い溶媒であることが好ましい。後の冷却工程においてポリ乳酸の結晶が発生し易いからである。
【００４０】
ここで第１溶媒としては、ｏ−ジクロロベンゼン、フタル酸エステル、安息香酸エステル、塩化ベンジル、１−クロロナフタレン、シクロヘプタノン、デカリン（デヒドロナフタレン）、エトキシベンゼン、ベンズアルデヒド、メタクリル酸メチル、エチルベンゼン、酢酸ブチル、Ｌ−乳酸メチル、ジフェニルエーテル等が挙げられる。特に第１溶媒の好ましい条件としては、沸点が１６０℃以上であり、融点が０℃以下のポリ乳酸の良溶媒である。本発明者らが、第１溶媒として、安息香酸ベンジル（融点１８℃、沸点３２３℃）、安息香酸メチル（融点−１５℃、沸点１９８℃）、シクロヘプタノン（融点−２１℃、沸点１７９℃）、ｏ−ジクロロベンゼン（融点−１７．０３℃、沸点１８０．５）、デカリン（融点−４０℃、沸点１９０℃）、フタル酸ジエチル（融点−３℃、沸点２９８．５℃）、ｍ−キシレン（融点−４７．４℃、沸点１３９．３℃）、ベンズアルデヒド（融点−２６℃、沸点１７９℃）について、１０質量％のＬ−ポリ乳酸（Ｌ体分率が９９．８％）を用いて検討したところ、安息香酸ベンジル（融点１８℃、沸点３２３℃）、ｍ−キシレン（融点−４７．４℃、沸点１３９．３℃）を除く溶媒が、良好な結果を示した。これらの中でもｏ−ジクロロベンゼン（融点−１７．０３℃、沸点１８０．５℃）、フタル酸ジエチル（融点−３℃、沸点２９８．５℃）が第１溶媒として特に好ましいということがわかった。
【００４１】
第１溶媒とポリ乳酸との混合比率は特に限定されるものではないが、溶融温度における飽和濃度以下であることが好ましい。溶融温度における飽和濃度を超えた場合、融液中にポリ乳酸多孔質粒子と、原料のポリ乳酸固形物とが混在してしまい、目的とするポリ乳酸多孔質粒子とポリ乳酸固形物とを分離する必要性が生じるからである。特に好ましい第１溶媒とポリ乳酸との混合比率は１０質量％以下である。第１溶媒とポリ乳酸との混合比率は１０質量％以下であることで、結晶同士の衝突を避けることができ、球状のポリ乳酸多孔質粒子が得られ易くなる。
【００４２】
またポリ乳酸と第１溶媒との混合物を加熱する温度（「溶融温度」）は、ポリ乳酸の種類、第１溶媒の種類によってそれぞれ異なるため、ポリ乳酸と第１溶媒の種々の組み合わせに応じて最適な溶融温度を決定の上、採用すればよい。特に限定されるものではないが、例えば、溶融温度は１５０〜１７０℃が好ましい。またポリ乳酸と第１溶媒との混合物を加熱する時間（「溶融時間」）についても、適宜最適な条件を検討の上、採用すればよい。なお、溶融温度および時間は、ポリ乳酸が第１溶媒に完全に溶融する条件であることが好ましい。融液中にポリ乳酸多孔質粒子と、原料のポリ乳酸固形物とが混在してしまい、目的とするポリ乳酸多孔質粒子とポリ乳酸固形物とを分離する必要性が生じるからである。
【００４３】
溶融工程の具体的実施方法は特に限定されるものではないが、高温でサンプルを加熱するため、ポリ乳酸の酸化等の化学反応を防止すべく、溶融工程の雰囲気中は、窒素または希ガス（アルゴン等）で置換されていることが好ましい。また溶媒の蒸発を回避すべく、密閉容器内で溶融工程が行われることが好ましい。例えばアンプル管にポリ乳酸と第１溶媒との混合物を仕込み、アンプル管内を窒素で置換後、アンプル管を封管して、溶融工程を実施すればよい。加熱は、上記アンプル管を所定の溶融温度に設定されたオイルバスまた炉の中に入れることによって実施され得る。
【００４４】
(２)冷却工程
冷却工程は、前記溶融工程によって得られた溶融液を、ポリ乳酸が結晶化する温度（「結晶化温度」）に冷却する工程である。本冷却工程によって、ポリ乳酸の球晶が発生する。この球晶を構成するラメラの隙間には第１溶媒の分子が存在する。この第１溶媒の分子が球晶における多孔構造のテンプレートとなり、第１溶媒を蒸発させるなどして除去すれば、多孔構造を有する球晶（すなわち球状のポリ乳酸多孔質粒子）を得ることができる。従来のポリ乳酸の多孔質の製造方法においてポリ乳酸の結晶化に注目したものは全く存在しない。本発明の製造方法によって得られたポリ乳酸多孔質粒子は結晶化によって得られているため結晶化度が高い（５０％以上、好ましくは６０％以上）。よって本発明の製造方法によれば靭性などの機械的強度に優れたポリ乳酸多孔質粒子が得られる。これは本発明の製造方法の大きなメリットの一つである。
【００４５】
また球晶のサイズが、本発明のポリ乳酸多孔質粒子のサイズに反映されることから、球晶のサイズを制御することによってポリ乳酸多孔質粒子の粒子径を制御することができる。球晶のサイズは結晶化温度（すなわち冷却工程における冷却温度）で制御することができ、より低い温度で冷却すれば結晶の成長速度が遅くなるために、小さなサイズの球晶が得られ、最終的により小さなポリ乳酸多孔質粒子が製造される。逆に高い温度で冷却すれば結晶の成長速度が速いためにより大きな球晶が得られ、最終的により大きなポリ乳酸多孔質粒子が製造される。また、冷却温度が低くなればなるほど、第１溶媒の分子がポリ乳酸の網目鎖の中で凝集が小さくなるためにポリ乳酸多孔質粒子における孔径が小さくなり、逆に冷却温度が高ければ高いほど、第１溶媒の溶媒分子が大きくなるために孔径は大きくなる。よって冷却温度によってポリ乳酸多孔質粒子のサイズのみならず孔径をも制御することができる。これは本発明の製造方法の大きなメリットの一つである。なお冷却温度は、ポリ乳酸の濃度、ポリ乳酸および第１溶媒の種類等によって異なるために、所望の粒子径や孔径に応じて、種々検討のうえ、好ましい冷却温度を決定すればよい。
【００４６】
冷却工程は、溶融工程で得られた溶融液を所定の冷却温度雰囲気に曝すことによって実施すればよい。溶融液入りの容器（例えば、前出の封管されたアンプル管）を、所定の冷却温度に設定された液相中に漬けてもよいし、所定の冷却温度に設定された気相中に曝してもよい。ただし、熱の伝達速度が速いとの理由により、液相で冷却するほうが好ましいといえる。
【００４７】
(３)分離工程
本発明の製造方法は上記冷却工程終了後にポリ乳酸多孔質粒子が製造されているため、溶融工程および冷却工程のみで完結するが、冷却工程後の溶融液からポリ乳酸の結晶（球晶）を分離するがさらに含まれていてもよい。かかる分離工程は、ろ過や乾燥によって、融液中に生成したポリ乳酸の結晶（球晶）を分離する。ろ過はポリ乳酸の結晶（球晶）の粒子径より小さなポアサイズを有するメンブレンを用いてろ過すればよい。なお、メンブレンは第１溶媒に対して溶解しないものであることは言うまでもない。本発明の分離工程において適用可能なメンブレンとしては、ろ紙、ニトロセルロース系、などが挙げられる。
【００４８】
他方、乾燥は公知の真空乾燥機などを用いて第１溶媒を蒸発させればよい。また、本分離工程は、ろ過および乾燥を組み合わせて行われてもよい。すなわち、ろ過によって分離されたポリ乳酸の結晶（球晶）を、さらに真空乾燥機などで乾燥させてもよい。
【００４９】
（４）洗浄工程
本発明の製造方法は、上記分離工程によって得られたポリ乳酸の結晶と、ポリ乳酸の溶解度に比して第１溶媒の溶解度が高い第２溶媒とを接触させ、ポリ乳酸の結晶を洗浄する洗浄工程が含まれていてもよい。本洗浄工程によれば、残存する第１溶媒や、その他のきょう雑物を除去することができる。
【００５０】
本洗浄工程で用いられる第２溶媒は、ポリ乳酸の溶解度に比して第１溶媒の溶解度が高い溶媒である。室温（２５℃）におけるポリ乳酸の溶解度と、室温（２５℃）における第１溶媒の溶解度とを測定し、後者が前者に比して高い溶媒を第２溶媒とすればよい。第２溶媒としては、上記の性質を有するものであれば特に限定されるものではないが、乾燥により除去しやすいとの理由によりアルコール類などの揮発性溶媒が好ましい。第２溶媒としては例えば、メタノール、エタノール、プロパノール、イソプロパノール、ブタノール、ペンタノール、ヘキサノールなどの室温で液体状態のアルコール類が挙げられる。上記の中でも特にメタノール、およびエタノールが好ましい。
【００５１】
かかる洗浄工程は、分離工程によって得られたポリ乳酸の結晶に第２溶媒を添加し、よく混合した後、ろ過やデカンテーション操作を行って、ポリ乳酸の結晶を取得すればよい。上記の操作によって、ポリ乳酸の結晶に残存する第１溶媒が第２溶媒に抽出され、当該第２溶媒とポリ乳酸の結晶とを再び分離することによって、残存する第１溶媒を除去することができる。なお、上記操作は複数回繰り返し行われてもよい。上記操作を複数回行うことによって、ポリ乳酸の結晶に残存する第１溶媒や、きょう雑物を確実に除去することができる。
【００５２】
（５）乾燥工程
乾燥工程は、上記洗浄工程後のポリ乳酸の結晶を乾燥する工程である。乾燥は公知の真空乾燥機などを用いて第１溶媒を蒸発させてもよいし、自然乾燥によって第１溶媒を蒸発させてもよい。第２溶媒として上記例示したアルコール類を用いた場合、揮発性が高いために、本乾燥工程は容易に実施され得る。
【実施例】
【００５３】
以下に実施例を示し、本発明の実施の形態についてさらに詳しく説明する。もちろん、本発明は以下の実施例に限定されるものではなく、細部については様々な態様が可能であることはいうまでもない。
【００５４】
〔実施例１〕
Ｌ体分率が９９．８％のポリＬ−乳酸（入手先：Purac Biochem(オランダ)）を用いた。ｏ−ジクロロベンゼンを含むアンプル管に、濃度が１０質量％となるようにポリＬ−乳酸を添加した。アンプル管内の空気を窒素で置換し、ガスバーナーを用いてアンプル管を封管した。封管されたアンプル管を１６０℃のオイルバス中に７分間浸し、ポリＬ−乳酸を溶融させた（溶融工程）。アンプル管を、０℃、３０℃、４５℃、または６０℃に設定された水浴中に１５分間浸漬した（冷却工程）。
【００５５】
アンプル管内に生成した粒子状物質をろ過により集め（分離工程）、粒子状物質約０．２ｇに対して１０ｍｌのメタノールを添加して洗浄した後（洗浄工程）、ろ過により粒子状物質を集めた。集めた粒子状物質を真空乾燥することによってポリ乳酸多孔質粒子を調製した（乾燥工程）。
【００５６】
調製された試料から１０個のポリ乳酸多孔質粒子を無作為に選抜し、走査型電子顕微鏡（以下「ＳＥＭ」という）観察を行ってその粒子径を測定した。
【００５７】
ＳＥＭ観察には、ＪＳＭ−５２００（ＪＥＯＬ）を使用した。ポリ乳酸多孔質粒子を２４時間真空乾燥機で乾燥させた後、金スパッタリングを行うことによって、ＳＥＭ用の試料を調製した。測定条件は、金スパッタリング３００Å、加速電圧２０ｋｖ、作動距離２０ｍｍであった。
【００５８】
実施例１で得られたポリ乳酸多孔質粒子のＳＥＭ像を、図１および２に示した。図１（ａ）は冷却工程を０℃で行ったポリ乳酸多孔質粒子のＳＥＭ像（倍率×１０００）、図１（ｂ）は冷却工程を３０℃で行ったポリ乳酸多孔質粒子のＳＥＭ像（倍率×１０００）、図１（ｃ）は冷却工程を４５℃で行ったポリ乳酸多孔質粒子のＳＥＭ像（倍率×１０００）、図１（ｄ）は冷却工程を６０℃で行ったポリ乳酸多孔質粒子のＳＥＭ像（倍率×１０００）である。また図２（ａ）は冷却工程を０℃で行ったポリ乳酸多孔質粒子のＳＥＭ像（倍率×１００００）、図２（ｂ）は冷却工程を３０℃で行ったポリ乳酸多孔質粒子のＳＥＭ像（倍率×１００００）、図２（ｃ）は冷却工程を４５℃で行ったポリ乳酸多孔質粒子のＳＥＭ像（倍率×１００００）、図２（ｄ）は冷却工程を６０℃で行ったポリ乳酸多孔質粒子のＳＥＭ像（倍率×１００００）である。また図３に冷却工程における冷却温度とポリ乳酸多孔質粒子の粒子径との関係を示す。
【００５９】
図１および２より、冷却温度が０℃であった場合に得られたポリ乳酸多孔質粒子の粒子径を測定した結果を表１に示す。表１中「測定値」は、ポリ乳酸多孔質粒子の粒子径の測定値を示し単位は（μｍ）である（以下表３、５、７、１０および１２において同じ）。表１中「Ａｊ」は測定値を表し、「Ａ０」は平均値を表す（以下表３、５、７、１０および１２において同じ）。
【００６０】
【表１】
2009242728.tif 000003
【００６１】
表１によれば、冷却温度が０℃であった場合に得られたポリ乳酸多孔質粒子の粒子径は８０〜１２０μｍであり、平均粒子径は９９μｍ、変動係数１３．１％であることがわかった。
【００６２】
図１および２より、冷却温度が０℃であった場合に得られたポリ乳酸多孔質粒子の孔径を測定した結果を表２に示す。表２中「測定値」は、ポリ乳酸多孔質粒子の孔径の測定値を示し単位は（μｍ）である（以下表２、４、６、８、１１および１３において同じ）。表１中「Ａｊ」は測定値を表し、「Ａ０」は平均値を表す（以下表２、４、６、８、１１および１３において同じ）。
【００６３】
【表２】
2009242728.tif 000004
【００６４】
表２によれば同ポリ乳酸多孔質粒子の孔径は０．１３〜０．３８μｍであり、平均孔径は０．２７μｍ、変動係数３３％であることがわかった。
【００６５】
また図１および２より、冷却温度が３０℃であった場合に得られたポリ乳酸多孔質粒子の粒子径を測定した結果を表３に示す。
【００６６】
【表３】
2009242728.tif 000005
【００６７】
表３によれば、冷却温度が３０℃であった場合に得られたポリ乳酸多孔質粒子の粒子径は２４０〜４４０μｍであり、平均粒子径は３４３μｍ、変動係数１７．５%であることがわかった。
【００６８】
図１および２より、冷却温度が３０℃であった場合に得られたポリ乳酸多孔質粒子の孔径を測定した結果を表４に示す。
【００６９】
【表４】
2009242728.tif 000006
【００７０】
表４によれば、同ポリ乳酸多孔質粒子の孔径は０．１８〜０．６６μｍであり、平均孔径は０．３９μｍ、変動係数４１％であることがわかった。
【００７１】
また図１および２より、冷却温度が４５℃であった場合に得られたポリ乳酸多孔質粒子の粒子径を測定した結果を表５に示す。
【００７２】
【表５】
2009242728.tif 000007
【００７３】
表５によれば、冷却温度が４５℃であった場合に得られたポリ乳酸多孔質粒子の粒子径は４６０〜７２０μｍであり、平均粒子径は５８１μｍ、変動係数１２．９％であることがわかった。
【００７４】
図１および２より、冷却温度が４５℃であった場合に得られたポリ乳酸多孔質粒子の孔径を測定した結果を表６に示す。
【００７５】
【表６】
2009242728.tif 000008
【００７６】
表６によれば、同ポリ乳酸多孔質粒子の孔径は０．１８〜１．０２μｍであり、平均孔径は０．４８μｍ、変動係数５２％であることがわかった。
【００７７】
また図１および２より、冷却温度が６０℃であった場合に得られたポリ乳酸多孔質粒子の粒子径を測定した結果を表７に示す。
【００７８】
【表７】
2009242728.tif 000009
【００７９】
表７によれば、冷却温度が６０℃であった場合に得られたポリ乳酸多孔質粒子の粒子径は４５０〜１０５０μｍであり、平均粒子径は７００μｍ、変動係数２５．３％であることがわかった。
【００８０】
図１および２より、冷却温度が６０℃であった場合に得られたポリ乳酸多孔質粒子の孔径を測定した結果を表８に示す。
【００８１】
【表８】
2009242728.tif 000010
【００８２】
表８によれば、同ポリ乳酸多孔質粒子の孔径は０．４８〜２．６５μｍであり、平均孔径は１．４μｍ、変動係数５６％であることがわかった。
【００８３】
図１〜３によれば、冷却工程における冷却温度を０℃、３０℃、４５℃、または６０℃に設定することで、種々の粒子径および孔径を有するポリ乳酸多孔質粒子が得られることがわかった。冷却温度が高くなるほど、粒子径、および孔径が大きくなることがわかり、冷却温度を所定の温度にすることで、ポリ乳酸粒子の粒子径および孔径を所望の範囲に制御することができるということがわかった。
【００８４】
次に、各冷却温度によって得られたポリ乳酸多孔質粒子の結晶化度を示差走査熱測定法（ＤＳＣ法）にて測定した。示差走査熱測定装置（ＤＳＣ装置）としてRigaku社製  DSC8230Dを用いた。ＤＳＣ法は、５〜１０ｍｇの試料をアルミパンに詰め、ＤＳＣ装置内に窒素を微量流しながら５℃/分で室温から１５０℃まで５℃/分で昇温して行われた。結晶化度χｃは、次式で求められる。
（式）  χｃ（％）＝ΔＨｍ÷ΔＨf×１００
上式中ΔＨｍはＤＳＣ装置で実測したサンプルの融解熱を示し、ΔＨｆは１００％結晶ポリ乳酸の平衡融解熱を示す。
【００８５】
各冷却温度によって得られたポリ乳酸多孔質粒子の結晶化度を測定した結果を、表９および図６に示す。
【００８６】
【表９】
2009242728.tif 000011
【００８７】
表９および図６によれば、冷却温度が０℃であった場合に得られたポリ乳酸多孔質粒子の結晶化度は５１．６％で、冷却温度が３０℃であった場合に得られたポリ乳酸多孔質粒子の結晶化度は６１．7％で、冷却温度が４５℃であった場合に得られたポリ乳酸多孔質粒子の結晶化度は６２．３％で、冷却温度が６０℃であった場合に得られたポリ乳酸多孔質粒子の結晶化度は６３．２％であることが分かった。また冷却温度が高いほど結晶化度を高くすることができるということも確認された。
【００８８】
〔実施例２〕
Ｌ体分率が９９．８％のポリＬ−乳酸（入手先：Purac Biochem）を用いた。フタル酸ジエチルを含むアンプル管に、濃度が１０質量％となるようにポリＬ−乳酸を添加した。アンプル管内の空気を窒素で置換し、ガスバーナーを用いてアンプル管を封管した。封管されたアンプル管を１６０℃のオイルバス中に７分間浸し、ポリＬ−乳酸を溶融させた。アンプル管を、０℃に設定された水浴中に１５分間浸漬した。その後は、実施例１と同様にした。
【００８９】
実施例２で得られたポリ乳酸多孔質粒子のＳＥＭ像を、図４に示した。図４（ａ）は倍率が１０００倍のＳＥＭ像、図４（ｂ）は倍率が１００００倍のＳＥＭ像である。図４より、実施例２で得られたポリ乳酸多孔質粒子の粒子径は３０〜５０μｍであり、平均粒子径は４０μｍ、変動係数２２．４％であることがわかった（表１０を参照のこと）。
【００９０】
【表１０】
2009242728.tif 000012
【００９１】
また同ポリ乳酸多孔質粒子の孔径は０．１８〜０．５４μｍであり、平均孔径は０．３２μｍ、変動係数３１％であることがわかった（表１１を参照のこと）。
【００９２】
【表１１】
2009242728.tif 000013
【００９３】
〔実施例３〕
Ｌ体分率が８３．０％のポリＬ／Ｄ−乳酸を用いた。ｏ−ジクロロベンゼンを含むアンプル管に、濃度が１０質量％となるようにポリＬ／Ｄ−乳酸を添加した。アンプル管内の空気を窒素で置換し、ガスバーナーを用いてアンプル管を封管した。封管されたアンプル管を１６０℃のオイルバス中に７分間浸し、ポリＬ−乳酸を溶融させた。アンプル管を、０℃に設定された水浴中に１５分間浸漬した。その後は、実施例１と同様にした。
【００９４】
実施例３で得られたポリ乳酸多孔質粒子のＳＥＭ像を、図５に示した。図５（ａ）は倍率が２００倍のＳＥＭ像、図５（ｂ）は倍率が１００００倍のＳＥＭ像である。図５より、実施例３で得られたポリ乳酸多孔質粒子の粒子径は１５０〜２２０μｍであり、平均粒子径は１８５μｍ、変動係数１２．１％であることがわかった（表１２を参照のこと）。
【００９５】
【表１２】
2009242728.tif 000014
【００９６】
また同ポリ乳酸多孔質粒子の孔径は０．１８〜０．７２μｍであり、平均孔径は０．４０μｍ、変動係数４０％であることがわかった（表１３を参照のこと）。
【００９７】
【表１３】
2009242728.tif 000015
【産業上の利用可能性】
【００９８】
本発明によれば、医薬除放制御や生体組織再生用の足場として利用する際に好適な数１００ナノメートルから数マイクロメートルオーダーの微細孔を有するポリ乳酸多孔質粒子を、極めて簡便な方法で作製することができるようになった。よって本発明は、ドラッグデリバリーシステムや再生医療の最新医療の分野において特に有用である。
【図面の簡単な説明】
【００９９】
【図１】実施例１で得られたポリ乳酸多孔質粒子のＳＥＭ像であり、（ａ）は冷却工程を０℃で行ったポリ乳酸多孔質粒子のＳＥＭ像（倍率×１０００）、（ｂ）は冷却工程を３０℃で行ったポリ乳酸多孔質粒子のＳＥＭ像（倍率×１０００）、（ｃ）は冷却工程を４５℃で行ったポリ乳酸多孔質粒子のＳＥＭ像（倍率×１０００）、（ｄ）は冷却工程を６０℃で行ったポリ乳酸多孔質粒子のＳＥＭ像（倍率×１０００）である。
【図２】実施例１で得られたポリ乳酸多孔質粒子のＳＥＭ像であり、（ａ）は冷却工程を０℃で行ったポリ乳酸多孔質粒子のＳＥＭ像（倍率×１００００）、（ｂ）は冷却工程を３０℃で行ったポリ乳酸多孔質粒子のＳＥＭ像（倍率×１００００）、（ｃ）は冷却工程を４５℃で行ったポリ乳酸多孔質粒子のＳＥＭ像（倍率×１００００）、（ｄ）は冷却工程を６０℃で行ったポリ乳酸多孔質粒子のＳＥＭ像（倍率×１００００）である。
【図３】実施例１において製造した各種ポリ乳酸多孔質粒子について、冷却工程における冷却温度とポリ乳酸多孔質粒子の粒子径との関係を示す図である。
【図４】実施例２で得られたポリ乳酸多孔質粒子のＳＥＭ像であり、（ａ）は倍率が１０００倍のＳＥＭ像、（ｂ）は倍率が１００００倍のＳＥＭ像である。
【図５】実施例３で得られたポリ乳酸多孔質粒子のＳＥＭ像であり、（ａ）は倍率が２００倍のＳＥＭ像、（ｂ）は倍率が１００００倍のＳＥＭ像である。
【図６】実施例１において、冷却温度とポリ乳酸多孔質粒子の結晶化度との関係をプロットした図である。
【図３】
2009242728.tif 000016
【図６】
2009242728.tif 000017
【図１】
2009242728.tif 000018
【図２】
2009242728.tif 000019
【図４】
2009242728.tif 000020
【図５】
2009242728.tif 000021